【事件の表示】
　特許第３１４８９６５号「覆蓋、およびその製造方法」の請求項１〜６に係る特許に対する特許異議の申立てについて、次のとおり決定する。
【結　論】
　訂正を認める。
　特許第３１４８９６５号の請求項１〜５に係る特許を維持する。
【理　由】
【１】手続きの経緯
　平成　６年　３月１８日　特許出願
　平成１３年　１月１９日　設定登録
　平成１３年　９月２５日　異議申立て
　平成１４年　３月　５日　取消理由通知
　平成１４年　５月１３日　意見書・訂正請求（第１回）
　平成１４年　５月２８日　取消理由通知
　平成１４年　８月　１日　訂正請求（第１回）を取下げ
　　　　　　　　　　　　　意見書・訂正請求（第２回）
　平成１４年　９月　９日　審尋（申立人に対して）
　平成１４年１１月１９日　回答書（申立人）
　
【２】訂正の内容
（１）発明の名称の訂正
　発明の名称を「排水処理施設用覆蓋、およびその製造方法」に訂正。
（２）特許請求の範囲の訂正
　請求項１〜４を下記のとおり訂正し、請求項５を削除し、請求項６を請求項５に繰り上げて下記のとおり訂正。
　「【請求項１】不飽和ポリエステル樹脂組成原料と繊維強化材とからなる２枚のＦＲＰ製成形板の間隙に、硬質ポリウレタンフォーム材料を注入発泡して独立気泡性で成形密度　０．１〜０．５ｇ／ｃｍ３硬質ポリウレタンフォーム層で、その厚みが、２５〜３１ｍｍで、得られたサンドイッチパネルから、水の入った容器開口部を覆うような自由サイズに切り出され、切り口等発泡体面を合成樹脂で塗布することで得られる比重が１以下で、水に浮くことを特徴とする排水処理施設用覆蓋。
　【請求項２】ＦＲＰ製成形板の厚みが、それぞれ２〜４ｍｍであることを特徴とする請求項１の排水処理施設用覆蓋。
　【請求項３】覆蓋の厚みが、３３〜３５ｍｍであることを特徴とする請求項１の排水処理施設用覆蓋。
　【請求項４】取手及び/またはロック装置が取り付けられたことを特徴とする請求項１の排水処理施設用覆蓋。
　【請求項５】型内にセットした２枚のＦＲＰ製成形板の間隙に、硬質ポリウレタンフォーム材料を独立気泡性で成形密度　０．１〜０．５ｇ／ｃｍ３硬質ポリウレタンフォーム層となるように注入発泡して得られたもので、前記硬質ポリウレタンフォーム層厚みが２５〜３１ｍｍであるサンドイッチパネルから、水の入った容器開口部を覆うような自由サイズに切り出され、切り口等発泡体面を合成樹脂で塗布することを特徴とする排水処理施設用覆蓋の製造方法。」
（３）発明の詳細な説明の訂正
（３−１）段落【０００７】を下記のとおり訂正。
　「【発明が解決しようとする課題】
　本発明は、これらの問題を排除して、比重が１以下で万一落としても水に浮き、種々の大きさに自由にカットする事が出来、厚みも３３〜３５ｍｍと薄く軽量で且つ撓みの少ない排水処理施設用覆蓋の開発を目的にするものである。」
（３−２）段落【０００９】を下記のとおり訂正。
　「【課題を解決するための手段】
　すなわち、本発明は、不飽和ポリエステル樹脂組成原料と繊維強化材とからなる２枚のＦＲＰ製成形板の間隙に、硬質ポリウレタンフォーム材料を注入発泡して独立気泡性で成形密度　０．１〜０．５ｇ／ｃｍ３の硬質ポリウレタンフォーム層で、その厚みが、２５〜３１ｍｍで、得られたサンドイッチパネルから、水の入った容器開口部を覆うような自由サイズに切り出され、切り口等発泡体面を合成樹脂で塗布することで得られる比重が１以下で、水に浮くことを特徴とする排水処理施設用覆蓋及びその製造方法を提供するものである。」
（３−３）段落【００２７】を下記のとおり訂正。
　「本発明で用いられる硬質ポリウレタンフォーム層は、成形密度が０．１〜０．５ｇ／ｃｍ３であることが好ましく、この範囲からはずれると覆蓋にした時の撓みを生じたり、且つ軽量でなくなる、水に浮かびにくくなる等問題がある。又、水に浮くという特徴を保持する為に独立気泡性である。この独泡率は好ましくは８５％以上、特に好ましくは９０％以上である。また、硬質ポリウレタンフォームのセルサイズは特に限定するものではないが、強度及び成形性等の面より、好ましくはセル径が１〜１０００ミクロンが良い。」
　
【３】訂正の適否についての判断
（１）特許請求の範囲の訂正
（１−１）請求項１の訂正の内、訂正前の請求項１に記載されていた「ｇ／ｃｍ３」を「ｇ／ｃｍ３」とする訂正は、誤記の訂正に該当する。
（１−２）訂正前の請求項１〜４に記載されていた「蓋板」を「排水処理施設用蓋板」とする訂正は、明細書に記載されていた実施例に即して下位概念に限定したものであり、特許請求の範囲の減縮に該当する。
（１−３）訂正後の請求項５は、訂正前の請求項６に記載されていた構成要件を、明細書に記載されていた実施例に即して下位概念に限定したものであり、特許請求の範囲の減縮に該当する。
（１−４）以上、各請求項の訂正は、新規事項の追加に該当せず、実質的に特許請求の範囲を拡張又は変更するものでもない。
　なお、発明の名称の訂正は、上記【３】（１）（１−２，３）の訂正に対応するものである。
（２）発明の詳細な説明の訂正
　上記各訂正は、【３】（１）（１−２，３）の特許請求の範囲の減縮に伴って、減縮された特許請求の範囲の記載と発明の詳細な説明の記載とを整合させるための不明瞭な記載の釈明、あるいは、【３】（１）（１−１）同様、誤記の訂正に該当し、かつ、いずれも、本件出願当初の明細書に記載された事項の範囲内においてされたものと認められる。
（３）むすび
　以上のとおりであるから、上記訂正は特許法第１２０条の４第２，３項で準用する第１２６条第２，３項の規定に適合するので、当該訂正を認める。
　
【４】特許異議申立てについての判断
（１）本件各発明
　本件各請求項に係る発明（以下、「本件各発明」という。）は、上記訂正明細書の請求項１〜５に記載された事項により特定されるとおりのものである。
（２）異議申立ての理由の概要
　申立人は、証拠として甲第１〜７，９，１０号証を提出し、訂正前の請求項１〜６に係る発明は、甲第１〜７，９号証に記載された発明、及び、本件出願前公然知られた発明（甲第１０号証）に基いて当業者が容易に発明をすることができたものであり、特許法第２９条第２項の規定により、特許を受けることができないのものであるから、訂正前の請求項１〜６に係る発明の特許を取り消すべき旨主張し、審尋に対する回答書において、訂正後の本件各発明の特許も依然として取り消すべきものである旨主張している。
（３）甲号各証
　甲第１号証：特開昭５７−　２９３７６号公報
　甲第２号証：特開昭５７−１８２４２６号公報
　甲第３号証：特開平　２−２６５９１５号公報
　甲第４号証：特開平　５−　　　４６２号公報
　甲第５号証：特開平　４−１６８０３７号公報
　甲第６号証：特開平　５−１３８７９７号公報
　甲第７号証：特開昭６０−１３１２３４号公報
　甲第９号証：「接触圧成形による強化プラスチック製耐食機器に関する製品基準」（昭和６０年１１月１日、社団法人強化プラスチック協会発行）
　甲第１０号証：株式会社矢野特殊自動車作成の「証明書」
（４）対比・判断
　訂正後の本件発明と上記甲号各証記載の発明とを対比すると、甲号各証には、少なくとも本件各発明の構成要件の一部である「注入発泡により得られる、成形密度０．１〜０．５ｇ／ｃｍ３、厚み２５〜３１ｍｍの独立気泡性硬質ポリウレタンフォーム層」（以下、「本件特徴構成」という。）について何等記載されておらず、示唆もない。
　そして、本件発明は、上記本件特徴構成と他の構成とが相俟って、厚み３３〜３５ｍｍ程度の覆蓋が得られ「……この厚みにすることによって、覆蓋の受け枠に標準的な４０ｍｍのＬ字型ステンレス鋼を使用出きる。……」（段落【００２９】）等の作用効果を奏するものである。
　上記本件特徴構成に関連する構成を有するものとして、甲第６号証には、「枠板・足場板などの建築資材に使用する複合材料及びその製造方法であって、型内に配置した一対のＦＲＰ製表面板の間に、成形密度０．４〜０．６ｇ／ｃｍ３となる硬質ウレタン樹脂発泡体の原材料を注入・発泡・成形して一体化させることにより得られる、全体密度が０．６５ｇ／ｃｍ３以下で、木材と同等以上の圧縮強さを有し、木材より軽量で、木材と比べて吸水量が少なく、加工しやすく釘打ちも可能な複合材料及びその製造方法。」が記載されている。しかし、この発明の実施例として開示されている複合材料は、その吸水量が２ｇ／ｃｍ２程度であることから、その硬質ウレタン樹脂発泡体による層は独立気泡層とはいえず、また、該層の厚さも換算すれば１０〜２４．５ｍｍ程度であって（平成１４年８月１日付特許異議意見書９〜１０頁「相違点III，IV」参照）、本件特徴構成を示唆するものとはいえない。
　また、他の甲号各証は、本件各発明のような「排水処理施設用覆蓋」とは何等関連のない技術分野に属するものである上、本件各発明の構成の一部と共通する構成はみられるものの本件各発明が解決しようとする課題や目的、上記作用効果を示唆するものはない。
　したがって、本件各発明は、甲号各証に記載された技術に基いて当業者が容易に発明をすることができたものとは、いえない。
（５）むすび
　以上のとおりであるから、特許異議申立ての理由及び証拠によっては、本件発明についての特許を取り消すことはできない。
　また、他に本件発明についての特許を取消すべき理由を発見しない。
　よって、結論のとおり決定する。
【異議決定日】
平成１４年１２月１７日（２００２．１２．１７）
【訂正の要旨】
（１）発明の名称の訂正
　発明の名称を「排水処理施設用覆蓋、およびその製造方法」に訂正。
（２）特許請求の範囲の訂正
　請求項１〜４を下記のとおり訂正し、請求項５を削除し、請求項６を請求項５に繰り上げて下記のとおり訂正。
　「【請求項１】　不飽和ポリエステル樹脂組成原料と繊維強化材とからなる２枚のＦＲＰ製成形板の間隙に、硬質ポリウレタンフォーム材料を注入発泡して独立気泡性で成形密度　０．１〜０．５ｇ／ｃｍ３硬質ポリウレタンフォーム層で、その厚みが、２５〜３１ｍｍで、得られたサンドイッチパネルから、水の入った容器開口部を覆うような自由サイズに切り出され、切り口等発泡体面を合成樹脂で塗布することで得られる比重が１以下で、水に浮くことを特徴とする排水処理施設用覆蓋。
　【請求項２】　ＦＲＰ製成形板の厚みが、それぞれ２〜４ｍｍであることを特徴とする請求項１の排水処理施設用覆蓋。
　【請求項３】　覆蓋の厚みが、３３〜３５ｍｍであることを特徴とする請求項１の排水処理施設用覆蓋。
　【請求項４】　取手及び／またはロック装置が取り付けられたことを特徴とする請求項１の排水処理施設用覆蓋。
　【請求項５】　型内にセットした２枚のＦＲＰ製成形板の間隙に、硬質ポリウレタンフォーム材料を独立気泡性で成形密度　０．１〜０．５ｇ／ｃｍ３硬質ポリウレタンフォーム層となるように注入発泡して得られたもので、前記硬質ポリウレタンフォーム層厚みが２５〜３１ｍｍであるサンドイッチパネルから、水の入った容器開口部を覆うような自由サイズに切り出され、切り口等発泡体面を合成樹脂で塗布することを特徴とする排水処理施設用覆蓋の製造方法。」
（３）発明の詳細な説明の訂正
（３−１）段落【０００７】を下記のとおり訂正。
　「【発明が解決しようとする課題】
　本発明は、これらの問題を排除して、比重が１以下で万一落としても水に浮き、種々の大きさに自由にカットする事が出来、厚みも３３〜３５ｍｍと薄く軽量で且つ撓みの少ない排水処理施設用覆蓋の開発を目的にするものである。」
（３−２）段落【０００９】を下記のとおり訂正。
　「【課題を解決するための手段】
　すなわち、本発明は、不飽和ポリエステル樹脂組成原料と繊維強化材とからなる２枚のＦＲＰ製成形板の間隙に、硬質ポリウレタンフォーム材料を注入発泡して独立気泡性で成形密度　０．１〜０．５ｇ／ｃｍ３の硬質ポリウレタンフォーム層で、その厚みが、２５〜３１ｍｍで、得られたサンドイッチパネルから、水の入った容器開口部を覆うような自由サイズに切り出され、切り口等発泡体面を合成樹脂で塗布することで得られる比重が１以下で、水に浮くことを特徴とする排水処理施設用覆蓋及びその製造方法を提供するものである。」
（３−３）段落【００２７】を下記のとおり訂正。
　「本発明で用いられる硬質ポリウレタンフォーム層は、成形密度が０．１〜０．５ｇ／ｃｍ３であることが好ましく、この範囲からはずれると覆蓋にした時の撓みを生じたり、且つ軽量でなくなる、水に浮かびにくくなる等問題がある。又、水に浮くという特徴を保持する為に独立気泡性である。この独泡率は好ましくは８５％以上、特に好ましくは９０％以上である。また、硬質ポリウレタンフォームのセルサイズは特に限定するものではないが、強度及び成形性等の面より、好ましくはセル径が１〜１０００ミクロンが良い。」
（５４）【発明の名称】
排水処理施設用
（５７）【特許請求の範囲】
　【請求項１】　不飽和ポリエステル樹脂組成原料と繊維強化材とからなる２枚のＦＲＰ製成形板の間隙に、硬質ポリウレタンフォーム材料を注入発泡して独立気泡性で成形密度　０．１〜０．５ｇ／ｃｍ
３
排水処理施設用
　【請求項２】　ＦＲＰ製成形板の厚みが、それぞれ２〜４ｍｍであることを特徴とする請求項１の
排水処理施設用
　【請求項３】　覆蓋の厚みが、３３〜３５ｍｍであることを特徴とする請求項１の
排水処理施設用
　【請求項４】　取手及び／またはロック装置が取り付けられたことを特徴とする請求項１の
排水処理施設用
　【請求項
５
型内にセットした
独立気泡性で成形密度　０．１〜０．５ｇ／ｃｍ３の硬質ポリウレタンフォーム層となるように
前記硬質ポリウレタンフォーム層厚みが２５〜３１ｍｍである
排水処理施設用
【発明の詳細な説明】
　【０００１】
　【産業上の利用分野】
　本発明は、生産性、接着性、軽量性に優れた排水処理施設、例えば農業集落排水施設、漁業集落排水施設の嫌気性濾床、接触曝気槽等のピット上面や下水処理場の開口部、水路等や合併浄化槽に装着される覆蓋に関するものである。
　【０００２】
　【従来の技術】
　従来、上記排水処理施設等の覆蓋として、単なる鉄板やＦＲＰ等の合成樹脂製の覆蓋が広く用いられてきた。
　【０００３】
　なかでも鉄板製の覆蓋は、最も古くから用いられているが、重たくて施設点検時等に蓋を開閉する際の取扱いが困難、又耐蝕性に劣るという難点がある。又、この覆蓋を現場に敷設する際、施設の開口部の大きさに合わせて種々の大きさにカットする必要があるが、この切り出し加工性が甚だ悪いという欠点がある。
　【０００４】
　そこで、最近では上述の如く、ＦＲＰ等の合成樹脂製の覆蓋が広く用いられる様になってきている。ＦＲＰは、重量，耐食性，切り出し加工性に関しては上記鉄板製覆蓋の欠点を補うに充分であるが、ＦＲＰ単板では人が覆蓋の上に乗った場合に蓋の撓みが大きく実用上問題がある。
　【０００５】
　この問題点を解決すべく従来から種々の方法が試みられてきた。例えば、ＦＲＰ板の裏面にリブをたて、撓みを改善する方法があるが、これは成形が困難である、種々のサイズにカットするのが難しいという難点がある。更に、万一この点検蓋を排水処理施設等の槽内に落とした場合、前述の鉄板製同様に覆蓋が沈んでしまい回収が困難である。
　【０００６】
　このため、万一槽内に落としても水に浮き、且つ従来の鉄板製やＦＲＰ製の覆蓋の問題点を解決する方法として、２枚のＦＲＰ板の間に発泡体を接着して浮力を得る方法があるが、この場合水に浮くだけの充分な浮力を得、且つ人が上に乗った場合の撓みを小さくするには発泡層を４０ｍｍ程度と厚くする必要があり、そのため覆蓋の比重は小さくなるが、蓋の重量はかなり重くなるという欠点がある。
　【０００７】
　【発明が解決しようとする課題】
　本発明は、これらの問題を排除して、比重が１以下で万一落としても水に浮き、種々の大きさに自由にカットする事が出来、厚みも３３〜３５ｍｍと薄く軽量で且つ撓みの少ない
排水処理施設用
　【０００８】
　本発明者らは、上記の問題点に鑑み種々研究の結果、本発明を完成するに至ったものである。
　【０００９】
　【課題を解決するための手段】
　すなわち、本発明は、不飽和ポリエステル樹脂組成原料と繊維強化材とからなる２枚のＦＲＰ製成形板の間隙に、硬質ポリウレタンフォーム材料を注入発泡して独立気泡性で成形密度　０．１〜０．５ｇ／ｃｍ
３
排水処理施設用
　【００１０】
　本発明において用いられるＦＲＰ製成形板層は、マトリックスとして不飽和ポリエステル樹脂組成原料とガラス繊維強化材とからなるものであり、この他の合成樹脂であっても覆蓋としての比重１以下となるマトリックスであれば良い。又、ガラス含有量、成形方法及び成形板の厚み等を特に限定するものではないが、特に厚みについては目的とする覆蓋全体の厚みや物性との兼ね合いから、２〜４ｍｍが好ましく、特に好ましくは３〜４ｍｍが好ましい。
　【００１１】
　ＦＲＰ製成形板は、好ましくは０．８〜３ｍ×０．８〜３ｍの大きさであり、少なくとも１枚は表面に滑り止め用兼模様の凹凸を設けたものを用いる。
　【００１２】
　本発明において用いられるＦＲＰ製成形板層の成形法は、特に限定されるものでは無く、ハンドレイアップ法、シートモールディングコンパウンド（ＳＭＣ）法、引抜成形法等の公知の方法が任意に選択出来る。
　【００１３】
　本発明において用いられるＦＲＰ製成形板層は、主に美観上の理由から一般に着色されたものが用いられる。具体的には、グレー、グリーン等の色が好んで用いられる。ＦＲＰ製成形板層に、ハンドレイアップ法による成形品を用いる場合には、常法通り着色したゲルコート層を設ける事により着色成形品を得る。
　【００１４】
　本発明で用いられる硬質ポリウレタンフォーム材料とは、硬質ポリウレタンフォームまたは硬質ウレタン変性ポリイソシアヌレートフォームを指称するものである。これらは、後述のポリオールコンパウンドとポリイソシアネートから得られる。
　【００１５】
　ここにおいて、本発明において使用される、ポリオ−ルコンパウンドとは、主として、ポリオール、触媒、整泡剤、発泡剤および難燃剤などから構成されるものを指称する。
　【００１６】
　それらのうち、まず、上記ポリオールとしては、例えば、少なくとも２個の活性水素原子を有する化合物に、アルキレンオキサイド付加した構造を有するものとか、あるいは、それらの混合物である、それぞれ、ポリエーテルポリオール類；多価アルコール類と、多価カルボン酸類またはラクトン類からなるポリエステルポリオール類；さらには、その両方の結合を有するポリエーテルエステルポリオール類などが挙げられる。
　【００１７】
　ポリエーテルポリオールとして特に代表的なもののみを例示するとどめれば、開始剤として、それぞれ、多価アルコール類、多価フェノール類、またはアミン類などを用い、これらの開始剤に、エチレンオキサイド、プロピレンオキサイドまたはブチレンオキサイドの如き、各種のアルキレンオキサイド類を付加せしめて得られるような形のものである。
　【００１８】
　そして、これらのポリエーテルポリオールに使用される開始剤として特に代表的なもののみを例示するにとどめれば、まず、多価アルコール類としては、エチレングリコール、プロピレングリコール、ブタンジオール、ヘキサンジオール、ジエチレングリコール、ネオペンチルグリコールもしくは３メチル−１，５ペンタンジオールの如き、各種の２価のアルコール類をはじめ、さらには、グリセリン、トリメチロールプロパン、ヘキサントリオールもしくはトリメチロールエタンの如き、各種の３価アルコール類；またはペンタエリスリトール、ソルビトール、メチルグルコシドもしくは蔗糖の如き、各種の４価以上のアルコール類などであるし、多価フェノール類としては、ピロガロールもしくはヒドロキノンなどのような種々の化合物などであり、あるいは、そのほかにも、ビスフェノールＡの如き、各種のビスフェノール類などのような種々の化合物などである。
　【００１９】
　また、多価のポリカルボン酸として特に代表的なもののみを例示するとどめれば、コハク酸、シュウ酸もしくはアジピン酸の如き、各種の脂肪族ポリカルボン酸類；フタル酸、トリメリット酸もしくはヘット酸の如き、各種の芳香族ポリカルボン酸類などであるし、さらに、アミン類として特に代表的なもののみを例示するとどめれば、アンモニア、アルキルアミンもしくはアニリンの如き、各種のモノアミン類；エチレンジアミン、ジエチレントリアミン、トリレンジアミン、ピペラジン、ジアミノジフェニルメタンもしくはアミノエチルピペラジンの如き、各種のポリアミン類；モノエタノールアミン、ジエタノールアミン、トリエタノールアミン、モノプロパノールアミン、ジプロパノールアミンもしくはトリプロパノールアミンの如き、各種のアルカノールアミン類などである。
　【００２０】
　ポリエステルポリオールとして特に代表的なもののみを例示するとどめれば、グリコール成分として、エチレングリコール、プロピレングリコール、ブタンジオール、ヘキサンジオール、ジエチレングリコール、ジプロピレングリコール、ネオペンチルグリコールもしくは３メチル−１，５ペンタンジオールの如き、各種の２価のアルコール類；グリセリン、トリメチロールプロパンもしくはトリメチロールエタンの如き、各種の３価アルコール類：ペンタエリスリトールの如き、４価以上の各種の多価アルコール類などを用い、また、カルボン酸成分として、コハク酸、シュウ酸もしくはアジピン酸の如き、各種の脂肪族ポリカルボン酸類；フタル酸、トリメリット酸もしくはヘット酸の如き、各種の芳香族ポリカルボン酸類などを使用して得られるような形のものが挙げられる。
　【００２１】
　ポリエーテルエステルポリオールを調製するには、例えば、上掲された各種の原料を使用して得られる、分子内にエーテル結合およびエステル結合を併せ有するポリオール類が使用できる。
　【００２２】
　これらのうちでも、好ましいものは、脂肪族系の化合物を開始剤として得られる形のポリエーテルポリオール類であり、さらに好ましくは、多価アルコール類またはアミン類を開始剤として得られる形のポリエーテルポリオール類であるし、特に好ましいものは、５００（ｍｇＫＯＨ／ｇ）以下の水酸基価を持つ、上記の如き各種のポリエーテルポリオール類である。
　【００２３】
　このポリエーテルポリオールを２０重量％以上使用した形のポリオールコンパウンドは、含フッ素ハロゲン化炭化水素系発泡剤の相溶性に優れるものであり、特に好ましいものである。
　【００２４】
　発泡剤としては、特に反応型発泡剤である水と、必要に応じ分子内に少なくとも１個の水素原子を持った、含フッ素ハロゲン化炭化水素または含フッ素炭化水素なども使用することが出来るが、かかる含フッ素（ハロゲン化）炭化水素として特に代表的なもののみを例示すると、トリフロロメタン、ジフロロメタン、ペンタフロロエタン、ジフロロエタン、ジクロロモノフロロメタン、モノクロロモノフルオロメタン、モノクロロジフルオロメタン、ジクロロトリクロロエタン、ジクロロフルオロエタン、モノクロロテトラフロロエタン、モノクロロジフロロメタンまたはモノクロロジフロロエタンなどを使用することが出来る。
　【００２５】
　さらに、メチレンクロライドのような、低沸点のハロゲン化炭化水素を併用することもまた、可能である。本発明において使用される、前記したポリイソシアネートとして特に代表的なもののみを例示するとどめれば、ヘキサメチレンジイソシアネートの如き、各種の脂肪族系ポリイソシアネート類；水添ジフェニルメタンジイソシアネートもしくはイソホロンジイソシアネートの如き、各種の脂環式イソシアネート類；トリレンジイソシアネート（ＴＤＩ）、ジフェニルメタンジイソシアネート（ＭＤＩ）の如き、各種の芳香族イソシアネート類が、さらに、クルードＴＤＩ、クルードＭＤＩ、イソシアネート変性プレポリマー類またはイソシアヌレート変性プレポリマーなどが挙げられる。
　【００２６】
　また、本発明において使用される、前記した触媒として特に代表的なもののみを例示するとどめれば、ヘキサメチレンジアミン、ペンタメチルジエチルトリアミンもしくはイミダゾールの如き、各種のアミン系触媒類；オクチル酸カリウムもしくはトリアジンの如き、各種のウレタン変性ポリイソシアヌレート・フォーム調製用触媒類；またはジブチルチンジラウレート（ＤＢＴＬ）の如き、各種の金属触媒類などが挙げられる。
　【００２７】
　本発明で用いられる硬質ポリウレタンフォーム層は、成形密度が０．１〜０．５ｇ／ｃｍ
３
　【００２８】
　本発明で用いられる硬質ポリウレタンフォーム層の厚みは、ＦＲＰ成形板層の厚み及び最終的に得られる覆蓋の厚みから決定されるが、２５〜３１ｍｍである。
　【００２９】
　本発明で得られる覆蓋の厚みは、好ましくは、３３〜３５ｍｍである。この厚みにすることによって、覆蓋の受け枠に標準的な４０ｍｍのＬ字型ステンレス鋼を使用出きる。これより覆蓋の厚みが厚くなると５０ｍｍのＬ字型ステンレス鋼を使う必要があり、受け枠が重くなるだけでなく、コスト的にも高いものにつくので好ましくない。
　【００３０】
　本発明の覆蓋の製造法の一例を述べるに、３０〜７０℃に温調した箱体の型内に、２枚のＦＲＰ製成形板を覆蓋の厚みにセットし、この間隙に上記の硬質ポリウレタンフォーム原料を注入して所定倍率に発泡させ、該ポリウレタンフォーム原料の発泡硬化後、該箱体状成形型から覆蓋の材料となるＦＲＰ／硬質ポリウレタンフォーム層／ＦＲＰ構造のサンドイッチパネルを取り出す。
　【００３１】
　次いで水の入った容器例えば、排水処理施設、例えば農業集落排水施設、漁業集落排水施設の嫌気性濾床、接触曝気槽等のピット上面や下水処理場の開口部、水路等や合併浄化槽等の開口部に合わせたサイズに切断する。この時、例えば１つの開口部が大きく、１枚の蓋では取り外し時の扱いがサイズや蓋の重量の面で不都合な場合には、本発明の特徴を活かし更にいくつかに分割カットする。
　【００３２】
　更に切り出したサンドイッチパネルの切り出し端面には、美観及び耐久性の観点から、該ＦＲＰ製成形板と同色に着色した合成樹脂、例えば不飽和ポリエステル樹脂等を切断切り口発泡体面に塗布し、本発明の覆蓋が得られる。
　【００３３】
　本発明で得られる覆蓋には、必要に応じ、取手及び／またはロック装置が取り付けられる。取手は覆蓋の開閉時に必要であり、引き上げ式，可倒式等のものが一般的である。ロック装置は該覆蓋が第三者等のイタズラ等で容易に開けられることの無い様にする為のもので、安全ロック式，ロック埋め込み式等が一般的である。この取手とロック装置は覆蓋への取付の手間を簡略にする等の目的で図１に例示した様に一体化することも出きる。こうしたものが製造工程を簡略化する上で好ましい。
　【００３４】
　【実施例】
　以下、本発明を実施例と図面に基づき説明する。
（実施例）グレーに着色したゲルコート樹脂を０．４ｍｍ塗布した後、ガラス繊維強化材としてチョップドストランドマット（４５０ｇ／ｍ２）を４枚積層し厚み４ｍｍのハンドレイアップ製ＦＲＰ成形板を得た。
　【００３５】
　この時、２枚のＦＲＰ成形板の内の１枚には、一般にチェッカーパターンと呼ばれる滑り止め兼模様を施した。次に、４５℃に温調した１ｍ×２ｍ×３３ｍｍの箱体状の成形型にこの２枚ＦＲＰ製成形板をセットし、硬質ポリウレタンフォーム材料を注入発泡し、硬質ポリウレタンフォーム層の厚みが２５ｍｍ、成形密度０．３ｇ／ｃｍ３である、サンドイッチパネル（厚みが３３ｍｍ、比重約０．６）成形品を得た。
　【００３６】
　この時の硬質ポリウレタンフォーム材料は、ペンタエリスリトールを開始剤に用いた水酸基価４５０の多価アルコール系ポリエーテルポリオール１００部、発泡剤として水０．５部及びモノフルオロエタン１０部、更に触媒としてヘキサメチレンジアミン０．５部からなるポリオールコンパウンドと、クルードの４，４’−ジフェニルメタンジイソシアネート（ＭＤＩ）の組み合わせからなるものである。
　【００３７】
　このサンドイッチパネルを農業集落排水施設の覆蓋に用いる為、この施設の貯水部の開口部に合わせて種々の大きさに切り出し、端面をＦＲＰ成形板と同色のグレーに調色した不飽和ポリエステル樹脂で塗装した後、各々の覆蓋に可倒式の取手とロック埋め込み式のロック装置を一体化したものを取り付けた。
　【００３８】
　この農業集落排水施設の開口部は合わせて５０．６ｍ２あり、この覆蓋として合計９２枚の覆蓋を切りだした。この覆蓋は、水に浮く比重約０．６のもので、撓みが少なく、軽量性、生産性に優れたものであった。
　【００３９】
　【発明の効果】
　本発明の覆蓋は、２枚のＦＲＰ製成形板の間隙に、硬質ポリウレタンフォーム材料を注入発泡して得られたサンドイッチパネルを用いることにより、ＦＲＰと発泡体との界面接着力が強固で軽量性に優れており、この大型のパネルから水の入った容器開口部を覆うような自由サイズで切り出すことにより、各種サイズの覆蓋が同時に製造できるので生産性に優れたものである。
　【００４０】
【図面の簡単な説明】
　【図１】本発明の覆蓋の装着状態の一実施例を示す部分断面図である。
　【符号の説明】
　１　ＦＲＰ製成形板（凸状の滑り止め兼模様付き）
　２　ＦＲＰ製成形板
　３　硬質ポリウレタンフォーム
　４　端面
　５　取手
　６　ロック装置
　７　Ｌ字型ステンレス鋼
　８　弾性体